(57)【要約】  本開示の直流ケーブルは、導電部の外周が絶縁層により覆われている直流ケーブルであって、前記絶縁層は、ベース樹脂の架橋物と、無機充填剤を含み、前記ベース樹脂は、ポリエチレンを含み、前記無機充填剤は、ＢＥＴ比表面積が５ｍ２／ｇ以上１５０ｍ２／ｇ以下であり、体積平均粒径が１．０μｍ以下であり、前記ベース樹脂に対する前記無機充填剤の質量比が０．００１以上０．０５以下であり、前記ベース樹脂の架橋物は、有機過酸化物を含む架橋剤により架橋されている。
2017026391.tif 000002
【特許請求の範囲】
【請求項１】
導電部の外周が絶縁層により覆われている直流ケーブルであって、
前記絶縁層は、ベース樹脂の架橋物と、無機充填剤を含み、
前記ベース樹脂は、ポリエチレンを含み、
前記無機充填剤は、ＢＥＴ比表面積が５ｍ２／ｇ以上１５０ｍ２／ｇ以下であり、体積平均粒径が１．０μｍ以下であり、
前記ベース樹脂に対する前記無機充填剤の質量比が０．００１以上０．０５以下であり、
前記ベース樹脂の架橋物は、有機過酸化物を含む架橋剤により架橋されていることを特徴とする直流ケーブル。
【請求項２】
前記無機充填剤は、酸化マグネシウム粉末、酸化アルミニウム粉末、シリカ粉末、ケイ酸マグネシウム粉末、ケイ酸アルミニウム粉末及びカーボンブラックからなる群より選択される一種以上であることを特徴とする請求項１に記載の直流ケーブル。
【請求項３】
前記酸化マグネシウム粉末、前記酸化アルミニウム粉末、前記シリカ粉末、前記ケイ酸マグネシウム粉末、前記ケイ酸アルミニウム粉末は、シランカップリング剤により表面処理されていることを特徴とする請求項２に記載の直流ケーブル。
【請求項４】
前記ベース樹脂は、エチレンと極性モノマーの共重合体又は無水マレイン酸グラフトポリエチレンをさらに含み、
前記ポリエチレンに対する前記エチレンと極性モノマーの共重合体又は無水マレイン酸グラフトポリエチレンの質量比が１／９以下であることを特徴とする請求項１乃至３のいずれか一項に記載の直流ケーブル。
【請求項５】
前記有機過酸化物は、芳香環を持たないことを特徴とする請求項１乃至４のいずれか一項に記載の直流ケーブル。
【請求項６】
ベース樹脂と、無機充填剤と、架橋剤を含み、
前記ベース樹脂は、ポリエチレンを含み、
前記無機充填剤は、ＢＥＴ比表面積が５ｍ２／ｇ以上１５０ｍ２／ｇ以下であり、体積平均粒径が１．０μｍ以下であり、
前記ベース樹脂に対する前記無機充填剤の質量比が０．００１以上０．０５以下であり、
前記架橋剤は、有機過酸化物を含むことを特徴とする組成物。
【請求項７】
前記無機充填剤は、酸化マグネシウム粉末、酸化アルミニウム粉末、シリカ粉末、ケイ酸マグネシウム粉末、ケイ酸アルミニウム粉末及びカーボンブラックからなる群より選択される一種以上であることを特徴とする請求項６に記載の組成物。
【請求項８】
前記酸化マグネシウム粉末、前記酸化アルミニウム粉末、前記シリカ粉末、前記ケイ酸マグネシウム粉末、前記ケイ酸アルミニウム粉末は、シランカップリング剤により表面処理されていることを特徴とする請求項７に記載の組成物。
【請求項９】
前記ベース樹脂は、エチレンと極性モノマーの共重合体又は無水マレイン酸グラフトポリエチレンをさらに含み、
前記ポリエチレンに対する前記エチレンと極性モノマーの共重合体又は無水マレイン酸グラフトポリエチレンの質量比が１／９以下であることを特徴とする請求項６乃至８のいずれか一項に記載の組成物。
【請求項１０】
前記有機過酸化物は、芳香環を持たないことを特徴とする請求項６乃至９のいずれか一項に記載の組成物。
【請求項１１】
導電部の外周が絶縁層により覆われている直流ケーブルを製造する方法であって、
請求項６乃至１０のいずれか一項に記載の組成物を押出成形して、前記導電部の外周を覆い、押出成形物を作製する工程と、
該押出成形物を所定の温度で加熱して、前記ベース樹脂を架橋し、前記絶縁層を形成する工程を有することを特徴とする直流ケーブルの製造方法。
【発明の詳細な説明】
【技術分野】
【０００１】
本発明は、直流ケーブル、組成物及び直流ケーブルの製造方法に関する。【０００２】
本出願は、２０１５年８月１０日出願のＰＣＴ出願ＰＣＴ／ＪＰ２０１５／０７２６７６に基づく優先権を主張し、前記ＰＣＴ出願に記載された全ての記載内容を援用するものである。
【背景技術】
【０００３】
特許文献１には、導電部と、導電部の外周を覆う絶縁層と、を備える直流ケーブルが開示されている。ここで、絶縁層は、ポリエチレンに、少なくとも、酸化マグネシウム又はカーボンブラックの無機充填剤と、ポリエチレンを１００重量部として０．０１重量部以上０．５０重量部以下の脂肪酸金属塩と、が配合されている樹脂組成物を主成分とする。  【０００４】
また、特許文献２には、ポリエチレン組成物を架橋させて形成される絶縁層を導体の外周上に備える直流用ケーブルが開示されている。ここで、ポリエチレン組成物は、ポリエチレン（Ａ）と、エチレン−（メタ）アクリレート共重合体（Ｂ）と、酸化マグネシウムおよびカーボンブラックのいずれか１つの無機充填剤（Ｃ）と、を含有する。
【先行技術文献】
【特許文献】
【０００５】
【特許文献１】特開２０１４−２１８６１７号公報
【特許文献２】特開２０１５−８８３号公報
【発明の概要】
【０００６】
本開示の直流ケーブルは、導電部の外周が絶縁層により覆われている直流ケーブルであって、導電部の外周が絶縁層により覆われており、前記絶縁層は、ベース樹脂の架橋物と、無機充填剤を含み、前記ベース樹脂は、ポリエチレンを含み、前記無機充填剤は、ＢＥＴ比表面積が５ｍ２／ｇ以上１５０ｍ２／ｇ以下であり、体積平均粒径が１．０μｍ以下であり、前記ベース樹脂に対する前記無機充填剤の質量比が０．００１以上０．０５以下であり、前記ベース樹脂の架橋物は、有機過酸化物を含む架橋剤により架橋されている。
【０００７】
本開示の組成物は、ベース樹脂と、無機充填剤と、架橋剤を含み、前記ベース樹脂は、ポリエチレンを含み、前記無機充填剤は、ＢＥＴ比表面積が５ｍ２／ｇ以上１５０ｍ２／ｇ以下であり、体積平均粒径が１．０μｍ以下であり、前記ベース樹脂に対する前記無機充填剤の質量比が０．００１以上０．０５以下であり、前記架橋剤は、有機過酸化物を含む。
【図面の簡単な説明】
【０００８】
【図１】図１は、直流ケーブルの一例を示す断面図である。
【発明を実施するための形態】
【０００９】
［本開示が解決しようとする課題］
しかしながら、絶縁層の長期的な直流絶縁性能を向上させることが望まれている。
【００１０】
そこで、絶縁層の長期的な直流絶縁性能及び空間電荷特性に優れる直流ケーブルを提供することを目的とする。
【００１１】
［本開示の効果］
本開示によれば、絶縁層の長期的な直流絶縁性能及び空間電荷特性に優れる直流ケーブルを提供することができる。
【００１２】
［本発明の実施形態の説明］
最初に本発明の実施形態を列記して説明する。
【００１３】
図１に、直流ケーブルの一例を示す。なお、図１は、直流ケーブル１の軸方向と直交する断面図である。
【００１４】
直流ケーブル１は、導電部１０の外周が絶縁層２０により覆われている。また、直流ケーブル１は、導電部１０と絶縁層２０との間に、内部半導電層１１が形成されている。さらに、直流ケーブル１は、絶縁層２０の外周が遮蔽層３０により覆われており、遮蔽層３０の外周が被覆層４０により覆われている。また、直流ケーブル１は、絶縁層２０と遮蔽層３０との間に、外部半導電層２１が形成されている。
【００１５】
導電部１０は、複数の導電芯線が撚り合わされている。
【００１６】
導電芯線を構成する材料としては、特に限定されないが、銅、アルミニウム、銅合金、アルミニウム合金等が挙げられる。
【００１７】
内部半導電層１１を構成する材料としては、特に限定されないが、エチレン−酢酸ビニル共重合体、エチレン−アクリル酸エチル共重合体、エチレン−アクリル酸ブチル共重合体等が挙げられる。
【００１８】
絶縁層２０は、ベース樹脂の架橋物と、無機充填剤を含む。
【００１９】
ベース樹脂は、ポリエチレンを含む。
【００２０】
ポリエチレンは、低密度、中密度及び高密度のいずれであってもよい。また、ポリエチレンは、直鎖状及び分枝状のいずれであってもよい。
【００２１】
ベース樹脂の架橋物は、有機過酸化物を含む架橋剤により架橋されている。
【００２２】
有機過酸化物としては、ジクミルパーオキサイド、ｔ−ブチルクミルパーオキサイド、ジ−ｔ−ブチルパーオキサイド、２，５−ジメチル−２，５−ビス（ｔ−ブチルパーオキシ）ヘキサン、１，３−ビス（ｔ−ブチルパーオキシイソプロピル）ベンゼン等が挙げられる。
【００２３】
有機過酸化物は、芳香環を持たないことが好ましい。これにより、長期間に亘り高い直流性能を維持することができる。
【００２４】
ベース樹脂は、エチレンと極性モノマーの共重合体又は無水マレイン酸グラフトポリエチレンをさらに含んでいてもよい。これにより、絶縁層２０の長期的な直流絶縁性能及び空間電荷特性を向上させることができる。
【００２５】
極性モノマーとしては、特に限定されないが、アクリル酸エチル、メタクリル酸、アクリル酸ブチル、メタクリル酸グリシジル等が挙げられ、二種以上を併用してもよい。
【００２６】
ポリエチレンに対するエチレンと極性モノマーの共重合体又は無水マレイン酸グラフトポリエチレンの質量比は、通常、１／９以下であり、５／９５以下であることが好ましい。これにより、絶縁層２０の長期的な直流絶縁性能を向上させることができる。なお、ポリエチレンに対するエチレンと極性モノマーの共重合体又は無水マレイン酸グラフトポリエチレンの質量比は、通常、０．０１以上である。
【００２７】
無機充填剤のＢＥＴ比表面積は、５ｍ２／ｇ以上１５０ｍ２／ｇ以下であり、５０ｍ２／ｇ以上１５０ｍ２／ｇ以下であることが好ましい。無機充填剤のＢＥＴ比表面積が５ｍ２／ｇ未満であると、絶縁層２０の長期的な直流絶縁性能及び空間電荷特性が低下する。一方、無機充填剤のＢＥＴ比表面積が１５０ｍ２／ｇを超えると、絶縁層２０の長期的な直流絶縁性能が低下する。
【００２８】
無機充填剤の体積平均粒径は、１．０μｍ以下であり、０．５μｍ以下であることが好ましい。無機充填剤の体積平均粒径が１．０μｍを超えると、絶縁層２０の長期的な直流絶縁性能及び空間電荷特性が低下する。なお、無機充填剤の体積平均粒径は、通常、０．０２μｍ以上である。
【００２９】
ここで、無機充填剤のＢＥＴ比表面積が５０ｍ２／ｇ以上である場合、無機充填剤の体積平均粒径は、０．０５μｍ以上であることが好ましい。これにより、長期間に亘り高い直流性能を維持することができる。
【００３０】
ベース樹脂に対する無機充填剤の質量比は、０．００１〜０．０５であり、０．００５〜０．０３であることが好ましい。ベース樹脂に対する無機充填剤の質量比が０．００１未満である場合又は０．０５を超える場合は、絶縁層２０の長期的な直流絶縁性能及び空間電荷特性が低下する。
【００３１】
無機充填剤としては、特に限定されないが、酸化マグネシウム粉末、酸化アルミニウム粉末、シリカ粉末、ケイ酸マグネシウム粉末、ケイ酸アルミニウム粉末、カーボンブラック等が挙げられ、二種以上を併用してもよい。中でも、絶縁層２０の空間電荷特性の点で、酸化マグネシウム粉末が好ましい。
【００３２】
酸化マグネシウム粉末、酸化アルミニウム粉末、シリカ粉末、ケイ酸マグネシウム粉末、ケイ酸アルミニウム粉末は、シランカップリング剤により表面処理されていてもよい。これにより、絶縁層２０の長期的な直流絶縁性能及び空間電荷特性を向上させることができる。
【００３３】
シランカップリング剤としては、特に限定されないが、ビニルトリメトキシシラン、ビニルトリエトキシシラン、２−（３，４−エポキシシクロヘキシル）エチルトリメトキシシラン、３−グリシドキシプロピルメチルジメトキシシラン、３−グリシドキシプロピルトリメトキシシラン、３−グリシドキシプロピルメチルジエトキシシラン、３−グリシドキシプロピルトリエトキシシラン、３−メタクリロキシプロピルメチルジメトキシシラン、３−メタクリロキシプロピルトリメトキシシラン、３−メタクリロキシプロピルメチルジエトキシシラン、３−メタクリロキシプロピルトリエトキシシラン、３−アクリロキシプロピルトリメトキシシラン、Ｎ−（２−アミノエチル）−３−アミノプロピルメチルジメトキシシラン、Ｎ−（２−アミノエチル）−３−アミノプロピルトリメトキシシラン、Ｎ−（２−アミノエチル）−３−アミノプロピルトリエトキシシラン、３−アミノプロピルトリメトキシシラン、３−アミノプロピルトリエトキシシラン、３−トリエトキシシリル−Ｎ−（１，３−ジメチルブチリデン）プロピルアミン等が挙げられ、二種以上を併用してもよい。
【００３４】
なお、シランカップリング剤により表面処理されている無機充填剤と、シランカップリング剤により表面処理されていない無機充填剤を併用してもよい。
【００３５】
無機充填剤は、粉砕処理されていてもよい。例えば、シランカップリング剤を用いて、表面処理する際に互いに接着して粒径が大きくなった無機充填剤を、ジェット粉砕により粉砕処理することができる。
【００３６】
絶縁層２０は、酸化防止剤をさらに含んでいてもよい。これにより、絶縁層２０の耐熱老化性を向上させることができる。
【００３７】
酸化防止剤としては、特に限定されないが、２，２−チオジエチレンビス［３−（３，５−ジ−ｔ−ブチル−４−ヒドロキシフェニル）プロピオネート］、ペンタエリスリチルテトラキス［３−（３，５−ジ−ｔ−ブチル−４−ヒドロキシフェニル）プロピオネート］、３−（３，５−ジ−ｔ−ブチル−４−ヒドロキシフェニル）プロピオン酸オクタデシル、２，４−ビス（ｎ−オクチルチオメチル）−ｏ−クレゾール、２，４−ビス（ｎ−オクチルチオ）−６−（４−ヒドロキシ−３，５−ジ−ｔ−ブチルアニリノ）−１，３，５−トリアジン、ビス［２−メチル−４−｛３−ｎ−アルキル（Ｃ１２あるいはＣ１４）チオプロピオニルオキシ｝−５−ｔ−ブチルフェニル］スルフィド、４，４’−チオビス（３−メチル−６−ｔ−ブチルフェノール）等が挙げられ、二種以上を併用してもよい。
【００３８】
絶縁層２０は、滑剤、着色剤等をさらに含んでいてもよい。
【００３９】
外部半導電層２１を構成する材料としては、特に限定されないが、エチレン−酢酸ビニル共重合体、エチレン−アクリル酸エチル共重合体、エチレン−アクリル酸ブチル共重合体等が挙げられる。
【００４０】
遮蔽層３０を構成する材料としては、特に限定されないが、銅等が挙げられる。
【００４１】
被覆層４０を構成する材料としては、特に限定されないが、ポリ塩化ビニル等が挙げられる。
【００４２】
なお、直流ケーブル１は、直流電力の送電等に適用することができる。
【００４３】
次に、直流ケーブル１の製造方法の一例について説明する。
【００４４】
導電部１０の外周に、内部半導電層１１の原材料、絶縁層２０の原材料としての、ベース樹脂と、無機充填剤と、架橋剤を含む組成物及び外部半導電層２１の原材料を同時に押出成形した後、所定の温度に加熱して、ベース樹脂を架橋し、内部半導電層１１、絶縁層２０及び外部半導電層２１を形成する。次に、外部半導電層２１の外周に、銅テープ、軟銅線等の導電素線を巻き付けて、遮蔽層３０を形成する。さらに、被覆層４０の原材料を押出成形して、遮蔽層３０の外周に被覆層４０を形成する。
【００４５】
組成物の製造方法としては、特に限定されないが、ベース樹脂と、無機充填剤、必要に応じて、酸化防止剤、滑剤、着色剤等を混練し、ペレットを作製した後、ペレットに架橋剤を加熱含浸する方法等が挙げられる。
【００４６】
なお、スクリーンメッシュを用いて、凝集物を除去しながら、組成物を押出成形してもよい。
【００４７】
また、内部半導電層１１の原材料、上記組成物及び外部半導電層２１の原材料を同時に押出成形してもよい。
【００４８】
本発明の範囲は、上記した意味ではなく、請求の範囲によって示され、請求の範囲と均等の意味及び範囲内でのすべての変更が含まれることが意図される。
【実施例】
【００４９】
次に、本発明に係る実施例を説明する。なお、部は、質量部を意味する。【００５０】
（実施例１）
ベース樹脂としての、密度が０．９２０ｇ／ｍｍ３、ＭＦＲ（Ｍｅｌｔ  Ｆｌｏｗ  Ｒａｔｅ）が１ｇ／１０ｍｉｎの低密度ポリエチレン（ＬＤＰＥ）１００部と、無機充填剤としての、ＢＥＴ比表面積が３０ｍ２／ｇ、体積平均粒径が０．４５μｍの酸化マグネシウム粉末（無機充填剤２）０．１部及び酸化防止剤としての、４，４−チオビス（３−メチル−６−ｔ−ブチルフェノール）０．２部を約１８０℃で加熱混練し、ペレットを作製した。次に、得られたペレットに、架橋剤としての、ジクミルパーオキサイド２部を約６０℃で加熱含浸し、組成物を得た。【００５１】
（実施例２）
無機充填剤の添加量を１部に変更した以外は、実施例１と同様にして、組成物を得た。【００５２】
（実施例３）
無機充填剤の添加量を５部に変更した以外は、実施例１と同様にして、組成物を得た。【００５３】
（実施例４）
無機充填剤として、シランカップリング剤としての、ビニルトリメトキシシランにより表面処理されている、ＢＥＴ比表面積が１４５ｍ２／ｇ、体積平均粒径が０．５０μｍの酸化マグネシウム粉末（無機充填剤１）を用いた以外は、実施例２と同様にして、組成物を得た。【００５４】
（実施例５）
ベース樹脂として、密度が０．９２０ｇ／ｍｍ３、ＭＦＲ（Ｍｅｌｔ  Ｆｌｏｗ  Ｒａｔｅ）が１ｇ／１０ｍｉｎのＬＤＰＥ９７部及び密度が０．９２０ｇ／ｍｍ３、ＭＦＲ（Ｍｅｌｔ  Ｆｌｏｗ  Ｒａｔｅ）が１ｇ／１０ｍｉｎの無水マレイン酸グラフトポリエチレン（ＭＡ−ｇ−ＰＥ）３部を用いた以外は、実施例４と同様にして、組成物を得た。【００５５】
（実施例６）
架橋剤として、２，５−ジメチル−２，５−ビス（ｔ−ブチルパーオキシ）ヘキサン１．３部を用いた以外は、実施例５と同様にして、組成物を得た。【００５６】
（実施例７）
無機充填剤として、シランカップリング剤としての、ビニルトリメトキシシランにより表面処理されている、ＢＥＴ比表面積が３０ｍ２／ｇ、体積平均粒径が０．０５μｍの酸化マグネシウム粉末（無機充填剤３）を用いた以外は、実施例６と同様にして、組成物を得た。【００５７】
（実施例８）
無機充填剤として、シランカップリング剤としての、ビニルトリメトキシシランにより表面処理されている、ＢＥＴ比表面積が８ｍ２／ｇ、体積平均粒径が０．２μｍの酸化マグネシウム粉末（無機充填剤４）を用いた以外は、実施例６と同様にして、組成物を得た。【００５８】
（実施例９）
ベース樹脂として、密度が０．９２０ｇ／ｍｍ３、ＭＦＲ（Ｍｅｌｔ  Ｆｌｏｗ  Ｒａｔｅ）が１ｇ／１０ｍｉｎのＬＤＰＥ９５部及び密度が０．９３０ｇ／ｍｍ３、ＭＦＲ（Ｍｅｌｔ  Ｆｌｏｗ  Ｒａｔｅ）が４ｇ／１０ｍｉｎ、アクリル酸エチル由来の構成単位の含有量が７質量％のエチレン−アクリル酸エチル共重合体（ｐｏｌｙ（Ｅ−ｃｏ−ＥＡ））５部を用い、無機充填剤として、ＢＥＴ比表面積が５０ｍ２／ｇ、体積平均粒径が０．０３μｍのシリカ粉末（無機充填剤５）を用いた以外は、実施例６と同様にして、組成物を得た。【００５９】
（実施例１０）
無機充填剤として、ＢＥＴ比表面積が９０ｍ２／ｇ、体積平均粒径が０．０２μｍのシリカ粉末（無機充填剤６）を用いた以外は、実施例６と同様にして、組成物を得た。【００６０】
（実施例１１）
ベース樹脂として、密度が０．９２０ｇ／ｍｍ３、ＭＦＲ（Ｍｅｌｔ  Ｆｌｏｗ  Ｒａｔｅ）が１ｇ／１０ｍｉｎのＬＤＰＥ９７部及び密度が０．９３０ｇ／ｍｍ３、ＭＦＲ（Ｍｅｌｔ  Ｆｌｏｗ  Ｒａｔｅ）が４ｇ／１０ｍｉｎ、アクリル酸エチル由来の構成単位の含有量が７質量％のｐｏｌｙ（Ｅ−ｃｏ−ＥＡ）３部を用い、無機充填剤として、ＢＥＴ比表面積が１２０ｍ２／ｇ、体積平均粒径が０．０２μｍのアルミナ粉末（無機充填剤７）を用い、架橋剤として、１，３−ビス（ｔ−ブチルパーオキシイソプロピル）ベンゼンを用いた以外は、実施例６と同様にして、組成物を得た。【００６１】
（実施例１２）
ベース樹脂として、密度が０．９２０ｇ／ｍｍ３、ＭＦＲ（Ｍｅｌｔ  Ｆｌｏｗ  Ｒａｔｅ）が１ｇ／１０ｍｉｎのＬＤＰＥ９３部及び密度が０．９３０ｇ／ｍｍ３、ＭＦＲ（Ｍｅｌｔ  Ｆｌｏｗ  Ｒａｔｅ）が４ｇ／１０ｍｉｎ, ＥＡ濃度７％のｐｏｌｙ（Ｅ−ｃｏ−ＥＡ）７部を用い、無機充填剤として、ＢＥＴ比表面積が５０ｍ２／ｇ、体積平均粒径が０．０５μｍのカーボンブラック（無機充填剤８）を用いた以外は、実施例６と同様にして、組成物を得た。【００６２】
（実施例１３）
無機充填剤として、シランカップリング剤としての、ビニルトリメトキシシランにより表面処理されている、ＢＥＴ比表面積が１４５ｍ２／ｇ、体積平均粒径が０．５０μｍの酸化マグネシウム粉末（無機充填剤１）１部及びＢＥＴ比表面積が５０ｍ２／ｇ、体積平均粒径が０．０３μｍのシリカ粉末２部を用いた以外は、実施例６と同様にして、組成物を得た。【００６３】
（実施例１４）
無機充填剤として、シランカップリング剤としての、ビニルトリメトキシシランにより表面処理されている、ＢＥＴ比表面積が１４５ｍ２／ｇ、体積平均粒径が０．５０μｍの酸化マグネシウム粉末（無機充填剤１）２部及びＢＥＴ比表面積が１２０ｍ２／ｇ、体積平均粒径が０．０２μｍのアルミナ粉末３部を用いた以外は、実施例６と同様にして、組成物を得た。【００６４】
（比較例１）
無機充填剤を用いなかった以外は、実施例１と同様にして、組成物を得た。【００６５】
（比較例２）
無機充填剤の添加量を１０部に変更した以外は、実施例１と同様にして、組成物を得た。【００６６】
（比較例３）
無機充填剤として、ＢＥＴ比表面積が１．４ｍ２／ｇ、体積平均粒径が３μｍの酸化マグネシウム粉末（無機充填剤９）２部を用いた以外は、実施例１と同様にして、組成物を得た。【００６７】
（比較例４）
無機充填剤として、ＢＥＴ比表面積が０．５ｍ２／ｇ、体積平均粒径が１７μｍの酸化マグネシウム粉末（無機充填剤１０）２部を用いた以外は、実施例１と同様にして、組成物を得た。【００６８】
（比較例５）
無機充填剤として、ＢＥＴ比表面積が４．１ｍ２／ｇ、体積平均粒径が１．５μｍのアルミナ粉末（無機充填剤１１）２部を用いた以外は、実施例１と同様にして、組成物を得た。【００６９】
（実施例１５）
無機充填剤として、ＢＥＴ比表面積が８０ｍ２／ｇ、体積平均粒径が０．０５μｍの酸化マグネシウム粉末（無機充填剤１２）を用いた以外は、実施例６と同様にして、組成物を得た。【００７０】
（比較例６）
無機充填剤として、ＢＥＴ比表面積が１６０ｍ２／ｇ、体積平均粒径が０．３μｍの酸化マグネシウム粉末（無機充填剤１３）２部を用いた以外は、実施例１と同様にして、組成物を得た。【００７１】
ここで、ＢＥＴ比表面積は、ＪＩＳ  Ｚ８８３０、ＩＳＯ  ９２７７に準拠し、流動法により測定した。また、体積平均粒径は、レーザ回折／散乱式粒度分布測定装置を用いて測定した。【００７２】
表１に、実施例１〜１５及び比較例１〜６の組成物に含まれる無機充填剤１〜１３の特性を示す。【００７３】
【表１】
2017026391.tif 000003
表２に、実施例１〜１５及び比較例１〜６の組成物の特性を示す。【００７４】
【表２】
2017026391.tif 000004
（シートの作製）
実施例１〜１５及び比較例１〜６の組成物をプレス成形して、厚さＴが０．１５ｍｍのシートを得た。【００７５】
次に、シートの体積抵抗率、長期的な直流絶縁性能及び空間電荷特性を評価した。【００７６】
（体積抵抗率）
９０℃のシリコーンオイル中にシートを浸漬し、直径が２５ｍｍの平板電極を用いて、８０ｋＶ／ｍｍの直流電界をシートに印加し、体積抵抗率を測定した。【００７７】
（長期的な直流絶縁性能）
シートを用いて、９０℃のシリコーンオイル中にシートを浸漬し、直径が２５ｍｍの平板電極を用いて、１０〜３００ｋＶ／ｍｍの直流電界Ｖ０［ｋＶ／ｍｍ］をシートに印加することにより、シートが絶縁破壊するまでの時間ｔ［ｈ］を測定し、Ｖ−ｔ曲線を求めた。次に、式
Ｖ０ｎ×ｔ＝ｃｏｎｓｔ．
により、寿命指数ｎを求め、長期的な直流絶縁性能を評価した。なお、ｎが２０以上である場合をＡ、１５以上２０未満である場合をＢ、１５未満である場合をＣとして、判定した。【００７８】
（空間電荷特性）
ＰＥＡ空間電荷測定装置（ファイブラボ社製）を用いて、シートの空間電荷特性を評価した。具体的には、大気圧下、３０℃で１時間に亘って５０ｋＶ／ｍｍの直流電界Ｖ０をシートに連続印加し、シートの内部の最大電界Ｖ１を測定し、式
Ｖ１／（Ｖ０×Ｔ）
で定義される電界強調係数ＦＥＦ（Ｆｉｅｌｄ  Ｅｎｈａｎｃｅｍｅｎｔ  Ｆａｃｔｏｒ）を求め、空間電荷特性を評価した。なお、ＦＥＦが１．１５未満である場合をＡ、１．１５以上である場合をＢとして、判定した。【００７９】
表３に、実施例１〜１５及び比較例１〜６の組成物から作製されたシートの体積抵抗率、長期的な直流絶縁性能及び空間電荷特性の評価結果を示す。【００８０】
【表３】
2017026391.tif 000005
表３から、実施例１〜１５の組成物から作製されたシートは、体積抵抗率が高く、長期的な直流絶縁性能及び空間電荷特性に優れることがわかる。【００８１】
これに対して、比較例１の組成物から作製されたシートは、無機充填剤を含まないため、体積抵抗率、長期的な直流絶縁性能及び空間電荷特性が低下する。【００８２】
比較例２の組成物から作製されたシートは、ベース樹脂に対する無機充填剤２の質量比が０．１であるため、長期的な直流絶縁性能及び空間電荷特性が低下する。【００８３】
比較例３の組成物から作製されたシートは、無機充填剤９のＢＥＴ比表面積、体積平均粒径が、それぞれ１．４ｍ２／ｇ、３μｍであるため、体積抵抗率、長期的な直流絶縁性能及び空間電荷特性が低下する。【００８４】
比較例４の組成物から作製されたシートは、無機充填剤１０のＢＥＴ比表面積、体積平均粒径が、それぞれ０．５ｍ２／ｇ、１７μｍであるため、体積抵抗率、長期的な直流絶縁性能及び空間電荷特性が低下する。【００８５】
比較例５の組成物から作製されたシートは、無機充填剤１１のＢＥＴ比表面積、体積平均粒径が、それぞれ４．１ｍ２／ｇ、１．５μｍであるため、体積抵抗率、長期的な直流絶縁性能及び空間電荷特性が低下する。【００８６】
比較例６の組成物から作製されたシートは、無機充填剤１３のＢＥＴ比表面積が１６０ｍ２／ｇであるため、長期的な直流絶縁性能が低下する。【００８７】
（直流ケーブル１の作製）
まず、直径が１４ｍｍの希薄銅合金製の導電芯線が撚り合わされている導電部１０を用意した。次に、エチレン−アクリル酸エチル共重合体からなる内部半導電層１１、絶縁層２０の原材料としての組成物及びエチレン−アクリル酸エチル共重合体からなる外部半導電層２１を同時に押出成形して、導電部１０の外周に、厚さがそれぞれ１ｍｍ、１４ｍｍ及び１ｍｍとなるように成形した後、約２５０℃で加熱して、ベース樹脂を架橋し、内部半導電層１１、絶縁層２０及び外部半導電層２１を形成した。次に、外部半導電層２１の外周に、直径が１ｍｍの軟銅線等の導電素線を巻き付けて、遮蔽層３０を形成した。さらに、ポリ塩化ビニルを押出成形して、遮蔽層３０の外周に厚さが３ｍｍの被覆層４０を形成し、直流ケーブル１を得た。
【符号の説明】
【００８８】
１    直流ケーブル
１０    導電部
１１    内部半導電層
２０    絶縁層
２１    外部半導電層
３０    遮蔽層
４０    被覆層
【図１】
2017026391.tif 000006
【国際調査報告】
2017026391.tif 000007
2017026391.tif 000008